СПОСОБ ПОЛУЧЕНИЯ ВСПЕНИВАЮЩЕГОСЯ ПОЛИСТИРОЛА

1. Способ получения вспенивающегося полистирола (ВПС), содержащего частицы сажи и/или графита, включающий:
(a) приготовление маточной смеси путем добавления сажи и/или графита к полимеру стирола,
(b) добавление указанной маточной смеси к органической фазе, содержащей стирол и необязательные сомономеры, и нагревание органической фазы до температуры, равной от 30 до 90°C,
(c) смешивание органической фазы с водной фазой, содержащей воду и суспендирующие агенты, предварительно нагретой до температуры, равной от 80 до 120°C, которая выше, чем температура органической фазы, и
(d) полимеризацию по реакции полимеризации в суспензии стирола и необязательных сомономеров, содержащихся в смешанных водной и органической фазах, где вспенивающий агент добавляют до, во время или после полимеризации,
где полимер стирола в маточной смеси содержит по меньшей мере 1000 част./млн димеров.
2. Способ по п. 1, в котором полимер стирола содержит по меньшей мере 1500 част./млн димеров.
3. Способ по п. 1 или 2, в котором полимер стирола содержит по меньшей мере 4000 част./млн олигомеров.
4. Способ по п. 1 или 2, в котором любая содержащаяся сажа обладает максимальным размером частиц, равным не более 500 нм.
-1
5. Способ по п. 1 или 2, в котором смесь полистирола и сажи и/или графита, которые образуют маточную смесь, подвергают обработке при скорости сдвига, равной по меньшей мере 40 с, до прибавления маточной смеси к органической фазе.
6. Способ по п. 1 или 2, в котором маточная смесь содержит 20-60 мас. % сажи и/или графита.
7. Способ по п. 1 или 2, в котором органическая фаза после добавления маточной смеси содержит 1-15 мас. %, предпочтительно 2-12 мас. % смеси сажа/графит.
8. Способ по п. 1 или 2, в котором органическую фазу нагреваю при температуре, равной от 40°C до 80°C, предпочтительно от 45°C до 70°C, при условиях, когда температура ниже, чем температура водной фазы.
9. Способ по п. 1 или 2, в котором водную фазу предварительно нагревают до температуры, равной от 90°C до 115°C, предпочтительно от 95°C до 110°C.
10. Способ по п. 1 или 2, в котором начальная температура полимеризации равна от 70 до 100°C, предпочтительно 75-95°C, более предпочтительно от 80 до 90°C.